(57)【要約】【課題】磁気テープの表面に均一な状態の磁性層側潤滑剤層を簡易な方法で形成することができる、低コスト化を実現した磁気テープの製造方法を得る。【解決手段】非磁性の支持体３の一方の面に磁性層５が積層形成された磁気テープ本体２と、前記磁気テープ本体２の前記磁性層５が形成された側の表面２ａに形成された磁性層側潤滑剤層７とを備えた磁気テープ１の製造方法であって、前記磁気テープ本体２の前記磁性層５が形成された側の表面２ａに、潤滑剤が含浸された帯状の塗布布１１を走行させながら摺接させて前記磁性層側潤滑剤層７を形成する。【選択図】図４
2014157644.tif 000002
【特許請求の範囲】
【請求項１】
非磁性の支持体の一方の面に磁性層が積層形成された磁気テープ本体と、前記磁気テープ本体の前記磁性層が形成された側の表面に形成された磁性層側潤滑剤層とを備えた磁気テープの製造方法であって、
前記磁気テープ本体の前記磁性層が形成された側の表面に、潤滑剤が含浸された帯状の塗布布を走行させながら摺接させて前記磁性層側潤滑剤層を形成することを特徴とする磁気テープの製造方法。
【請求項２】
前記磁気テープ本体の前記磁性層が形成された側とは反対側の表面に、潤滑剤が含浸された帯状の塗布布を走行させながら摺接させてバックコート側潤滑剤層を形成する請求項１に記載の磁気テープの製造方法。
【請求項３】
前記塗布布の一方の面を前記磁気テープ本体の前記磁性層が形成された側の表面に摺接させて前記磁性層側潤滑剤層を形成するとともに、前記塗布布の他方の面を前記磁気テープ本体の前記磁性層が形成された側とは反対側の表面に摺接させて前記バックコート側潤滑剤層を形成する請求項２に記載の磁気テープの製造方法。
【請求項４】
前記支持体上に前記磁性層を積層形成した磁気テープ本体を所定幅に裁断した後に、潤滑剤が含浸された前記塗布布を前記磁気テープ本体の表面に摺接させて前記磁性層側潤滑剤層を形成する請求項１〜３のいずれかに記載の磁気テープの製造方法。
【請求項５】
前記磁性層にサーボ信号を記録した後に、潤滑剤が含浸された前記塗布布を前記磁気テープ本体の表面に摺接させて前記磁性層側潤滑剤層を形成する請求項４に記載の磁気テープの製造方法。
【請求項６】
前記塗布布として、織物、または、編み物、または、不織布のいずれかを用いる請求項１〜５のいずれかに記載の磁気テープの製造方法。
【請求項７】
前記磁気テープ本体と潤滑剤が含浸された前記塗布布とを、互いに逆方向に走行させた状態で摺接させる請求項１〜６のいずれかに記載の磁気テープの製造方法。
【請求項８】
摺接ガイドピンによって、前記塗布布が前記磁気テープ本体に押しつけられた状態で前記塗布布を前記磁気テープ本体の表面に摺接させる請求項１〜７のいずれかに記載の磁気テープの製造方法。
【請求項９】
潤滑剤が含浸された前記塗布布が、潤滑剤を塗布する前記磁気テープ本体のテープ幅の１２０〜２００％の幅を備えている請求項１〜８のいずれかに記載の磁気テープの製造方法。
【請求項１０】
潤滑剤を含む溶液に帯状の前記塗布布を浸した後に、潤滑剤が含浸された前記塗布布をリールに巻き取り、前記磁気テープ本体を走行させる装置に前記リールを取り付けて、前記磁気テープ本体と前記塗布布とをともに走行させながら互いに摺接させる請求項１〜９のいずれかに記載の磁気テープの製造方法。
【発明の詳細な説明】
【技術分野】
【０００１】
本開示は、情報の記録、再生が可能な磁気テープの製造方法に関し、特に、磁気テープの磁性層の表面に磁性層側潤滑剤層が形成された磁気テープの製造方法に関する。
【背景技術】
【０００２】
磁気記録媒体の一つである磁気テープには、オーディオテープ、ビデオテープ、コンピュータテープなど様々な用途がある。近年では、データバックアップ用テープとして、ハードディスクデータをバックアップするために、磁気テープが記録媒体として利用されることも多くなっている。
【０００３】
特に、データバックアップ用テープの分野では、バックアップ対象となるハードディスクの大容量化に伴って、磁気テープ１巻当たり８００ＧＢ以上の記憶容量のものが商品化されるなど、磁気テープの大容量化が進んでいる。また、磁気テープを大容量化する方法として、磁性層の磁化の方向を磁気テープの厚さ方向とする垂直記録方式が提案されている。
【０００４】
従来、コンピュータテープとしては、磁性粉を結合剤樹脂中に分散させた磁性塗料を、可撓性の非磁性体である支持体上に塗布して磁性層が製造される、いわゆる塗布型の磁気テープが用いられている。塗布型の磁気テープにおいて高容量化・高密度化を図るためには、これまで以上に磁性層の膜厚を薄くする必要があり、現在では磁性層の厚さを３００ｎｍ以下とした磁気テープも知られている。
【０００５】
また、高密度記録化が可能な磁気テープとして、真空蒸着法などによってコバルト系合金を非磁性支持体上に直接被着させて磁性層を製造する、金属磁性薄膜型の磁気テープが提案されている。金属磁性薄膜型の磁気テープは、抗磁力や角形比に優れ、短波長での電磁変換特性にも優れるとともに、磁性層が薄いため厚み損失が小さく、また、磁性材料の充填密度が高いなどの利点を有する。
【０００６】
塗布型、金属磁性薄膜型、いずれの磁気テープにおいても、磁性層の高密度化に対応してスペーシングロスを抑えるために、テープ表面の高い平滑性が求められている。磁性層の表面が平滑になると、磁気ヘッドに対する接触面積が大きくなるために摩擦力が増大し、磁気テープの磁気ヘッドへの張り付きが生じて磁気テープの走行が困難となる。また、磁気ヘッドの磨耗が激しくなるという弊害も生じる。このような磁気テープと磁気ヘッドとの張り付きを防止するために、磁気ヘッドと接触する磁気テープの磁性層側の表面に、潤滑剤を塗布して磁性層側潤滑剤層を形成することが行われている。
【０００７】
磁性層側潤滑剤層は、従来、裁断される前の原反状の磁気テープ表面に、潤滑剤を含有した有機溶剤からなる塗布溶液を、例えばスピンコート法やワイヤーバーコート法、グラビアコート法、ディップコート法などの液体を平面上に拡散塗布する各種のコーティング方法によって塗布し、乾燥、必要に応じてアニールすることで形成される。
【０００８】
均一な厚みで、かつ、より平坦化された磁性層側潤滑剤層を得るために、潤滑剤を含んだ塗布溶液を乾燥させる際のテープ表面温度を計測、コントロールして、テープ表面の潤滑剤吸着量が最適となるように制御する技術が提案されている（特許文献１参照）。
【先行技術文献】
【特許文献】
【０００９】
【特許文献１】特開２００５−１９６８６２号公報
【発明の概要】
【発明が解決しようとする課題】
【００１０】
塗布型磁性層を備えた磁気テープの場合には、磁性層自体や支持体と磁性層との間に形成される非磁性の下層に潤滑剤を含有させることができる。しかし、磁性層の高密度化と薄膜化とが進む現状では、塗布型磁性層を備えた磁気テープにおいても金属磁性薄膜の磁性層を備えた磁気テープと同様に、磁気テープの表面に磁性層側潤滑剤層を形成することが重要となる。
【００１１】
一般の塗膜形成法である各種コーティング方法を用いた従来の磁性層側潤滑剤層の形成方法によって、磁気テープの表面に均一で薄い磁性層側潤滑剤層を形成するためには、塗布条件の厳密な管理や、例えば特許文献１に記載されているような乾燥時の温度管理などが必要となる。また、従来の磁性層側潤滑剤層の形成方法では、潤滑剤が含まれた余剰の塗布溶液の回収が困難となる場合もある。これらの結果、磁性層側潤滑剤層を形成する製造工程のコストが上昇する。
【００１２】
本開示は、上記従来の課題を解決し、磁気テープの表面に均一な状態の磁性層側潤滑剤層を簡易な方法で形成することができる、低コスト化を実現した磁気テープの製造方法を得ることを目的とする。
【課題を解決するための手段】
【００１３】
上記課題を解決するため本願で開示する磁気テープの製造方法は、非磁性の支持体の一方の面に磁性層が積層形成された磁気テープ本体と、前記磁気テープ本体の前記磁性層が形成された側の表面に形成された磁性層側潤滑剤層とを備えた磁気テープの製造方法であって、前記磁気テープ本体の前記磁性層が形成された側の表面に、潤滑剤が含浸された帯状の塗布布を走行させながら摺接させて前記磁性層側潤滑剤層を形成することを特徴とする。
【発明の効果】
【００１４】
本願で開示する磁気テープの製造方法は、磁気テープ本体の磁性層側の表面に形成される磁性層側潤滑剤層を、潤滑剤が含浸された帯状の塗布布を走行させながら磁気テープ本体に摺接させて形成する。このため、磁気テープ本体の表面に均一な磁性層側潤滑剤層を、容易にかつ無駄なく形成することができる。
【図面の簡単な説明】
【００１５】
【図１】本実施形態にかかる磁気テープの製造方法によって製造される磁気テープの概略構成を説明する断面図である。
【図２】本実施形態にかかる磁気テープの製造方法における、潤滑剤を塗布布に含浸させる工程を説明する図である。
【図３】本実施形態にかかる磁気テープの製造方法における、磁気テープ本体の表面に磁性層側潤滑剤層とバックコート側潤滑剤層とを塗布する工程を説明するための図である。
【図４】本実施形態にかかる磁気テープの製造方法における、磁気テープ本体と潤滑剤が含浸された塗布布との摺接状態を説明するための図である。
【図５】本実施形態にかかる磁気テープの製造方法で製造された磁気テープの特性を説明するための図である。
【図６】本実施形態にかかる磁気テープの製造方法に用いられる各種塗布布の表面状体を示す図である。
【図７】潤滑剤が含浸された塗布布の構成の違いによる、製造された磁気テープの動摩擦の大きさを比較する図である。
【図８】製造された磁気テープの動摩擦の大きさを測定する測定方法を説明するための図である。
【発明を実施するための形態】
【００１６】
本願で開示する磁気テープの製造方法は、非磁性の支持体の一方の面に磁性層が積層形成された磁気テープ本体と、前記磁気テープ本体の前記磁性層が形成された側の表面に形成された磁性層側潤滑剤層とを備えた磁気テープの製造方法であって、前記磁気テープ本体の前記磁性層が形成された側の表面に、潤滑剤が含浸された帯状の塗布布を走行させながら摺接させて前記磁性層側潤滑剤層を形成する。
【００１７】
上記本願で開示する磁気テープの製造方法は、磁気テープ本体の磁性層が形成された側の表面に、潤滑剤が含浸された帯状の塗布布を摺接させて磁性層側潤滑剤層を形成する。このため、磁気テープの全長にわたって同じ条件で潤滑剤を塗布することができるとともに、潤滑剤層を乾燥させる工程が不要となり、余剰の潤滑剤の回収も容易となる。この結果、磁気テープの表面に均一な状態の磁性層側潤滑剤層を、低コストで形成することができる。
【００１８】
本願で開示する磁気テープの製造方法において、前記磁気テープ本体の前記磁性層が形成された側とは反対側の表面に、潤滑剤が含浸された帯状の塗布布を走行させながら摺接させてバックコート側潤滑剤層を形成することが好ましい。このようにすることで、磁性層側潤滑剤層と同様に均一な状態のバックコート側潤滑剤層を、磁気テープ本体の磁性層が形成された側とは反対側の表面に形成することができる。
【００１９】
この場合において、前記塗布布の一方の面を前記磁気テープ本体の前記磁性層が形成された側の表面に摺接させて前記磁性層側潤滑剤層を形成するとともに、前記塗布布の他方の面を前記磁気テープ本体の前記磁性層が形成された側とは反対側の表面に摺接させて前記バックコート側潤滑剤層を形成することが好ましい。このようにすることで、塗布布に含浸させた潤滑剤を、磁気テープ本体の両側の表面に効率よく塗布することができる。
【００２０】
また、前記支持体上に前記磁性層を積層形成した磁気テープ本体を所定幅に裁断した後に、潤滑剤が含浸された前記塗布布を前記磁気テープ本体の表面に摺接させて前記磁性層側潤滑剤層を形成することが好ましい。このようにすることで、磁気テープの裁断工程で表面に形成された磁性層側潤滑剤層が剥がれてしまうことを回避でき、より良好な状態の磁性層側潤滑剤層が形成された磁気テープを製造することができる。
【００２１】
さらに、前記磁性層にサーボ信号を記録した後に、潤滑剤が含浸された前記塗布布を前記磁気テープ本体の表面に摺接させて前記磁性層側潤滑剤層を形成することが好ましい。このようにすることで、データの記録再生を行う実使用時により良好な状態の磁性層側潤滑剤層を備えた磁気テープを製造することができる。
【００２２】
本願で開示する磁気テープの製造方法において、前記塗布布として、織物、または、編み物、または、不織布のいずれかを用いることができる。
【００２３】
また、本願で開示する磁気テープの製造方法において、前記磁気テープ本体と潤滑剤が含浸された前記塗布布とを、互いに逆方向に走行させた状態で摺接させることが好ましい。さらに、摺接ガイドピンによって、前記塗布布が前記磁気テープ本体に押しつけられた状態で前記塗布布を前記磁気テープ本体の表面に摺接させることが好ましい。このようにすることで、塗布布に含浸している潤滑剤を、均一にかつ効率よく磁気テープ本体の表面に塗布することができる。
【００２４】
さらにまた、潤滑剤が含浸された前記塗布布が、潤滑剤を塗布する前記磁気テープ本体のテープ幅の１２０〜２００％の幅を備えていることが好ましい。このようにすることで、磁気テープ本体の表面全体に、潤滑剤を塗布することができる。
【００２５】
また、潤滑剤を含む溶液に帯状の前記塗布布を浸した後に、潤滑剤が含浸された前記塗布布をリールに巻き取り、前記磁気テープ本体を走行させる装置に前記リールを取り付けて、前記磁気テープ本体と前記塗布布とをともに走行させながら互いに摺接させることが好ましい。このようにすることで、磁気テープの製造工程における各工程中において潤滑剤層の塗布を行うことができる。
【００２６】
以下、本願で開示する磁気テープの製造方法の実施形態について、製造される磁気テープがハードディスクデータのバックアップを行うデータバックアップ用磁気テープである場合を例に、図面を参照して説明する。
【００２７】
なお、以下で参照する各図は、説明の便宜上、本願で開示する磁気テープの製造方法、ならびに、製造されるデータバックアップ用磁気テープを説明するために必要な部分のみを簡略化して示したものである。従って、本願で開示する磁気テープの製造方法は、参照する各図に示されていない任意の構成を備えることができる。また、各図中の部材の寸法は、実際の構成部材の寸法および各部材の寸法比率を必ずしも忠実に表したものではない。
【００２８】
（実施の形態）
図１は、本実施形態にかかる磁気テープの製造方法によって製造される磁気テープの構成を示す断面図である。
【００２９】
本実施形態で例示する磁気テープ１は、ハードディスクデータのバックアップ用磁気テープであり、図１に示すように、非磁性の支持体３上に、下層非磁性層４と磁性層である上層磁性層５とが積層されている。また、支持体３の上層磁性層５が形成されている側とは反対の側には、テープ走行性の向上のためにバックコート６が形成されていて、磁気テープ本体２が構成されている。
【００３０】
上層磁性層５は、磁化容易軸の方向が磁気テープの厚さ方向となる、いわゆる垂直磁化方式の磁性層である。また、支持体３と上層磁性層５との間に下層非磁性層４を配することで、上層磁性層５の下地層として磁気ヘッドとのヘッド当たりを改善することができるとともに、上層磁性層５の層厚を薄くすることができ、短波長記録に適した磁気テープ１とすることができる。
【００３１】
また、本実施形態で例示する磁気テープ１は、磁気テープ本体２の上層磁性層５側の表面２ａに磁性層側潤滑剤層７が、さらに磁気テープ本体２の上層磁性層５が形成されている側とは反対側の表面２ｂにバックコート側潤滑剤層８が形成されている。なお、バックコート側潤滑剤層８は必要に応じて適宜形成されればよく、本実施形態で説明する製造方法によって製造される磁気テープにおいて必須の構成要素ではない。
【００３２】
上層磁性層５は、例えば、結合剤中に所定材料の磁性粉末を含むものであり、一例として厚さが０．０１μｍ〜０．３μｍの層である。
【００３３】
上層磁性層５に含まれる結合剤としては、従来公知の熱可塑性樹脂、熱硬化性樹脂等を用いることができる。熱可塑性樹脂としては、具体的には、例えば、塩化ビニル樹脂、塩化ビニル−酢酸ビニル共重合樹脂、塩化ビニル−ビニルアルコール共重合樹脂、塩化ビニル−酢酸ビニル−ビニルアルコール共重合樹脂、塩化ビニル−酢酸ビニル−無水マレイン酸共重合樹脂、塩化ビニル−水酸基含有アルキルアクリレート共重合樹脂、ポリエステルポリウレタン樹脂等が挙げられる。また、熱硬化性樹脂としては、具体的には、例えば、フェノール系樹脂、エポキシ系樹脂、ポリウレタン系樹脂、尿素系樹脂、メラミン系樹脂、アルキド系樹脂等が挙げられる。
【００３４】
また、上記の結合剤とともに、結合剤中に含まれる官能基等と結合し架橋構造を形成する熱硬化性の架橋剤を併用することが好ましい。架橋剤としては、具体的には、例えば、トリレンジイソシアネート、ヘキサメチレンジイソシアネート、イソホロンジイソシアネート等のイソシアネート化合物；イソシアネート化合物とトリメチロールプロパン等の水酸基を複数個有する化合物との反応生成物；イソシアネート化合物の縮合生成物等の各種のポリイソシアネートが挙げられる。架橋剤の含有量は、結合剤１００質量部に対して、好ましくは１０〜５０質量部である。
【００３５】
上層磁性層５中の結合剤の含有量は、磁性粉末１００質量部に対して、好ましくは７〜５０質量部であり、より好ましく１０〜３５質量部である。
【００３６】
上層磁性層５に含まれる磁性粉末としては、具体的には、例えば、六方晶系フェライト磁性粉末、強磁性鉄系金属磁性粉末、窒化鉄系磁性粉末等が挙げられる。磁性粉末の平均粒子径は、好ましくは１０〜３５ｎｍであり、より好ましくは１５〜２５ｎｍである。磁性粉末の平均粒子径は、針状の場合は平均長軸径を、板状の場合は最も大きな板径を、長軸長と短軸長の比が１〜３．５である球状ないし楕円体状の場合は最大差し渡し径をそれぞれ意味する。
【００３７】
上層磁性層５に含まれる潤滑剤としては、従来公知の１０〜３０の炭素数を有する脂肪酸が挙げられる。具体的には、例えば、ラウリン酸、ミリスチン酸、ステアリン酸、パルミチン酸、ベヘン酸、オレイン酸、リノール酸等が挙げられる。これらは単独で、または複数使用してもよい。
【００３８】
さらに、上記脂肪酸とともに、従来公知の脂肪酸エステルや脂肪酸アミドを含有してもよい。脂肪酸エステルとしては、具体的には、例えば、オレイン酸ｎ−ブチル、オレイン酸ヘキシル、オレイン酸ｎ−オクチル、オレイン酸２−エチルヘキシル、オレイン酸オレイル、ラウリン酸ｎ−ブチル、ラウリン酸ヘプチル、ミリスチン酸ｎ−ブチル、オレイン酸ｎ−ブトキシエチル、トリメチロールプロパントリオレエート、ステアリン酸ｎ−ブチル、ステアリン酸ｓ−ブチル、ステアリン酸イソアミル、ステアリン酸ブチルセロソルブ等が挙げられる。
【００３９】
脂肪酸アミドとしては、具体的には、例えば、パルミチン酸アミド、ステアリン酸アミド等が挙げられる。これらは単独で、または複数使用してもよい。
【００４０】
磁性層１３に潤滑剤を含有させる場合、磁性層１３中の磁性粉末、研磨剤等の全粉末の総量１００質量部に対して、脂肪酸を０．５〜４質量部、脂肪酸エステルを０．２〜３質量部、脂肪酸アミドを０．５〜５質量部使用することが好ましい。
【００４１】
上記上層磁性層５に含有される磁性粉体の種類、形状、大きさ（粒径）、混入割合等を調整することにより、上層磁性層５の磁気特性を、例えば、垂直方向の保磁力が１３５〜２８０ｋＡ／ｍ（１，７００〜３，５００Ｏｅ）とすることができる。
【００４２】
上層磁性層５は、少なくとも一層から構成されておればよく、必要により二層以上の多層構成となっていてもよい。また、本実施形態で説明する磁気テープ１では、支持体３と上層磁性層５との間に後述する下層非磁性層４が形成されるため、上層磁性層５の結合剤として、下層非磁性層４の結合剤と同種のものを用いることが好ましい。
【００４３】
下層非磁性層４は、上層磁性層５の下地層として、磁気テープと磁気ヘッドとのヘッド当たりを緩衝するものであり、非磁性の酸化鉄やアルミナなどの非磁性粉末と結合剤を含んでいる。下層非磁性層４に用いられる結合剤や潤滑剤は、上述の上層磁性層５と同様のものを用いることができる。
【００４４】
また、非磁性粉体としてカーボンブラックを含むことができ、この場合電気抵抗が低減され、静電ノイズの発生やテープ走行むらが小さくなる。さらに、酸化チタン、酸化鉄、酸化アルミニウム等を含んでも良い。通常は、カーボンブラックが単独で用いられるか、カーボンブラックと、酸化チタン、酸化鉄、酸化アルミニウム等の他の非磁性粉末とが混合して用いられる。下層非磁性層４は、少なくとも一層から構成されておればよく、必要により、二層以上の多層構成となっていてもよい。下層非磁性層２の厚さとしては、テープ全厚を考慮して、一例として０．３〜２．０μｍとすることができる。また、下層非磁性層４のヤング率を上層磁性層３のヤング率の８０〜９９％とすることで、下層非磁性層４にクッションとしての作用を十分に発揮させることができる。
【００４５】
非磁性の支持体３は、ポリエチレンテレフタレート、ポリエチレンナフタレート等のポリエステル類、ポリオレフィン類、セルローストリアセテート、ポリカーボネート、ポリアミド、ポリイミド、ポリアミドイミド、ポリスルフオン、アラミド等からなるプラスチックフィルム等が用いられる。非磁性支持体３の長手方向のヤング率は、好ましくは５．８ＧＰａ以上であり、より好ましくは７．１ＧＰａ以上である。非磁性支持体３の長手方向のヤング率が５．８ＧＰａ以上であれば、走行性を向上させることができる。また、ヘリキャルスキャン方式に用いられる磁気記録媒体では、長手方向のヤング率（ＭＤ）と幅方向のヤング率（ＴＤ）との比（ＭＤ／ＴＤ）は、好ましくは０．６〜０．８であり、より好ましく０．６５〜０．７５であり、更に好ましくは０．７である。上記比の範囲内であれば、磁気ヘッドのトラックの入側から出側間の出力のばらつき（フラットネス）を抑えることができる。リニアレコーディング方式に用いられる磁気記録媒体では、長手方向のヤング率（ＭＤ）と幅方向のヤング率（ＴＤ）との比（ＭＤ／ＴＤ）は、好ましくは０．７〜１．３である。支持体３の厚さは磁気テープの用途によって異なるが、一例として２〜６μｍとすることができる。
【００４６】
支持体３の、下層非磁性層４と上層磁性層５とが形成された面とは反対側の面には、走行性向上のためバックコート６が設けられている。バックコート６の厚さは、一例として０．２〜０．８μｍとすることができる。バックコート６は、例えば、非磁性粉末と結合剤を含むコート層として形成することができる。また、バックコート６に、強度の向上を目的として酸化鉄やアルミナ粒子を添加することができる。
【００４７】
なお、上記した、支持体３、下層非磁性層４、上層磁性層５、バックコート６で構成される磁気テープ本体２は、上記例示した構成以外にも、従来周知の材料で形成することができる。さらに、上記磁気テープ本体２の構成例において、少なくとも支持体３と上層磁性層５とのみを備えていれば、その他の構成は必要に応じて適宜省略することができ、また、上記例示に記載していない既知の各種構成を備えることもできる。
【００４８】
磁気テープ本体２の製造方法としては、一例として、非磁性の支持体３の表面に、下層非磁性層４、上層磁性層５、および、バックコート６を形成する塗料を調整し、グラビア塗布、ロール塗布、ブレード塗布、エクストルージョン塗布等の従来から知られている塗布方法により、これらを順次塗布、乾燥する従来周知の製造方法を用いることができる。このように、下層非磁性層４を乾燥させた後に上層磁性層５を積層塗布する逐次重層塗布方式の他に、支持体３上に下層非磁性層４を塗布した後、下層非磁性層４を乾燥させることなく湿潤な状態で上層磁性層５を積層塗布する同時重層塗布方式を用いることができる。
【００４９】
このようにして製造された磁気テープ本体２を所定のテープ幅に裁断する。本実施形態で製造する磁気テープ１は、データバックアップ用途のＬＴＯ（Ｌｉｎｅａｒ  Ｔａｐｅ  Ｏｐｅｎ）５規格の磁気テープであり、テープ幅は約１２．６ｍｍである。
【００５０】
その後、裁断されたテープ本体２の表面に潤滑剤を塗布して、磁性層側潤滑剤層７とバックコート側潤滑剤層８とを形成する。本実施形態の磁気テープの製造方法では、潤滑剤が含浸された帯状の塗布布を走行させた状態で磁気テープ本体２の表面に摺接させて、潤滑剤を磁気テープ本体２の表面に塗布する。
【００５１】
図２は、本実施形態の磁気テープの製造方法において、磁気テープ本体２の表面に潤滑剤を塗布するために使用する塗布布に、潤滑剤を含浸させる工程を説明する図である。
【００５２】
図２に示すように、本実施形態では、繰り出し側の第１リール１２に巻回された塗布布１１を巻き取り側の第２リール１３に巻き取る途中で、所定の含浸ガイドピン１４を用いて含浸容器１５内に溜められた潤滑剤１６中を潜らせることで、帯状の塗布布１１に潤滑剤１６を含浸させる。なお、図２中の矢印は、第１リール１２、第２リール１３の回転方向と、塗布布１１の進行方向を示している。
【００５３】
塗布布１１は、帯状、別の言い方をすればいわゆるリボン状であり、所定の幅とこの幅に対して十分に大きな長さとを有した布部材である。塗布布１１は、布を構成する繊維が後述する潤滑剤１６を含浸できる吸収性を有するものであり、かつ、繊維が毛羽立ったり切断されて発塵したりしないものが好ましい。なお、繊維を布として構成する方法としては、編み物、織物、不織布などがあるが、後述するように、本実施形態で説明する塗布布１１に用いる上ではその種類は問わない。
【００５４】
本実施形態では、帯状の塗布布として、テクノス株式会社製の「ＴＥＣＨＮＯ  ＷＩＰＥＲ（テクノワイパー）ＣＲＮ５００（製品名）」を用いた。この「ＴＥＣＨＮＯ  ＷＩＰＥＲ（登録商標）」のような工業用途のワイパーは、吸水性が高くまた毛羽立ちなどが抑えられているため、本実施形態の磁気テープの製造方法において、潤滑剤を磁気テープ本体２の表面に塗布する塗布布１１として使用する上で適している。なお、上記したように、本実施形態で例示する製造される磁気テープ１は、データバックアップ用のＬＴＯ５規格の磁気テープで、テープ幅は約１２．６ｍｍであるため、潤滑剤を塗布するための塗布布１１の幅として２０ｍｍのものを用いた。磁気テープ本体２の表面全体に潤滑剤を一度に塗布することができることから、塗布布１１の幅は塗布対象である磁気テープ本体２の幅よりも広いことが好ましい。より具体的には、塗布布１１の幅が、塗布対象である磁気テープ本体２のテープ幅に対して１１０〜２００％であることが好ましい。塗布布１１の幅が、塗布対象である磁気テープ本体２のテープ幅に対して１１０％より小さいと、後述のように塗布布１１を磁気テープの上層磁性層５側の表面や、上層磁性層５側と反対側の表面に接触させる際に、塗布布１１や磁気テープの幅方向の振動によって位置がずれてしまい、上層磁性層５側の表面や、上層磁性層５側と反対側の表面の前面に潤滑剤層が形成されない可能性がある。また、塗布布１１の幅が、塗布対象である磁気テープ本体２のテープ幅に対して２００％より大きいと、塗布布１１に含浸された潤滑剤の中で実際に上層磁性層５側の表面や、上層磁性層５側と反対側の表面の潤滑剤形成に使われない潤滑剤が多くなり、無駄が多くなる。
【００５５】
なお、本実施形態で使用した市販品の「ＴＥＣＨＮＯ  ＷＩＰＥＲ  ＣＲＮ５００」の全長は１６ｍである。
【００５６】
潤滑剤１６としては、常温で液体である脂肪酸エステルなどを用いることができる。本実施形態では、熱安定性や潤滑性に優れ、低温流動性が高く高引火点であることなどの好ましい条件を備えていることから、潤滑剤１６として、日油株式会社製の「ユニスターＨ−２０８ＢＲＳ（製品名）」を用いた。この「ユニスターＨ−２０８ＢＲＳ」は、多価アルコールであるネオペンチル型ポリオールの脂肪酸エステルであり、４０℃における動粘度が７．６ｍｍ2／ｓ、融点が−５０℃のもので、エンジンオイルとして用いられるものである。この「ユニスターＨ−２０８ＢＲＳ」を１０ｗ％、粘度調整の溶剤としてヘキサン９０ｗ％を混合したものを、含浸容器１５内に収容した。
【００５７】
本実施形態の磁気テープの製造方法では、図２に示すように、帯状の塗布布１１を第１リール１２から第２リール１３に巻き取りながら、全長にわたって順次潤滑剤１４内に浸していく。このようにすることで、塗布布１１の繊維間に潤滑剤１４が含浸（吸収）される。特に、図２に示すように、潤滑剤１４の内部を潜った塗布布１１を潤滑剤１４が収容された含浸容器１５に対して垂直上方に引き上げていくことにより、塗布布１１の繊維内に含浸されなかった余剰の潤滑剤１４は塗布布１１を伝って下方の含浸容器１５内に戻り、塗布布１１の全長にわたって所定量の潤滑剤１４が含浸される。従来の塗膜形成方式において用いられていた原反状の磁気テープ本体の表面に潤滑剤を平面状にコーティングする塗布方法では、磁気テープ本体の両側部から潤滑剤がこぼれてしまうことを回避できなかったが、本実施形態の製造方法によれば、余剰となってこぼれてしまう潤滑剤を実質的になくすことができ、効率よく潤滑剤を利用することができる。
【００５８】
なお、図２に示す本実施形態では、塗布布１１の走行速度は一例として２００ｍｍ／ｍｉｎであり、潤滑剤１４に浸かっている塗布布１１の長さを規定する含浸容器１５内に位置する２つの含浸ガイドピン１４の間隔は４ｃｍとしている。これら、潤滑剤を含浸させる工程での塗布布１１の走行速度と潤滑剤１４内の含浸ガイドピン１４の間隔によって定まる、塗布布１１が潤滑剤１４中に浸かっている時間は、用いる潤滑剤の粘度と使用される塗布布の吸液力等を考慮して適宜定めるべき数値であることは言うまでもない。また、含浸ガイドピン１４を２本用いることも必須ではなく、含浸容器内に１本または３本以上の含浸ガイドピンを配置して塗布布に潤滑剤を含浸させることができる。
【００５９】
また、上記のように、本実施形態では潤滑剤１４に浸かった後の塗布布１１が、ほぼ垂直上方に巻き取られていく構成としている。このような構成とすれば塗布布１１に含浸されなかった余剰の潤滑剤１４が含浸容器１５内に戻りやすいからであるが、塗布布１１が斜め上方に巻き取られる構成でも何ら問題はない。また、塗布布１１の全長にわたって潤滑剤１４が含浸されればよいことから、本実施形態で示したような第１リール１２から第２リール１３に巻き取られる途中で塗布布１１を潤滑剤１４に浸す方法に限られず、例えば、塗布布１１全体を一度に潤滑剤１４の中に浸してこれを引き上げる、いわゆる「じゃぶ漬け（ザブ漬け）」によって潤滑剤１４を塗布布１１に含浸させることもできる。
【００６０】
次に、本実施形態の磁気テープの製造方法における、磁気テープ本体の表面に潤滑剤層を形成する工程について、図３を用いて説明する。
【００６１】
図３は、所定幅に裁断された磁気テープ本体２に対して、磁気テープ表面をクリーニングする磁気テープ巻変え機２１において、磁気テープ本体２の上層磁性層５が形成された側の表面２ａに磁性層側潤滑剤層７を、磁気テープ本体２の上層磁性層５が形成された側とは反対側の表面２ｂにバックコート側潤滑剤層８を、それぞれ形成する潤滑剤コーティング領域部分を拡大して示したものである。なお、磁気テープ本体２と潤滑剤が含浸された帯状の塗布布１１との位置関係を明確に示すために、図３において、磁気テープ巻変え機２１の構成要素である各種のリールやガイドピン、さらに、これに付随するローラー等は二点鎖線で示している。
【００６２】
磁気テープ巻変え機２１において、磁気テープ本体２は、図示しない領域で磁気テープ表面に対するクリーニング処理が施された状態で図３に示す潤滑剤コーティング領域部分に到達する。磁気テープ本体２は、矢印Ａとして示すように、図３における下側から潤滑剤コーティング領域部分に到達し、第１のテープローラー２２で進行方向が反転された後、第２のテープローラー２３を経た後、テープ巻取り部分に向かう。
【００６３】
塗布布１１は、リール２４から第１塗布布ガイドピン２５を経て、第１の摺接ガイドピン２６によって磁気テープ本体２の上層磁性層５側の表面２ａに一方の面１１ａが接触する。その後、第１反転ガイドピン２７、第２反転ガイドピン２８、第１反転ローラー２９、第２反転ローラー３０、第３反転ガイドピン３１、第４反転ガイドピン３２を経ることで、磁気テープ本体２の反対側に回り込むと同時に塗布布１１自体も反転する。
【００６４】
この結果、第２の摺接接触ガイドピン３３によって、第１の摺接ガイドピン２６によって磁気テープ本体２に接触した一方の面１１ａの裏面に相当する他方の面１１ｂが、磁気テープ本体２の上層磁性層５側とは反対側のバックコート層６が形成されている表面２ｂに接触する。その後、塗布布１１は、第２塗布布ガイドピン３４、第３塗布布ガイドピン３５を経て、巻き取りリール３６に巻き取られる。
【００６５】
なお、図３において、塗布布１１の進行方向を適宜矢印Ｂとして表している。また、それぞれの詳細の説明は割愛するが、塗布布ガイドピン、摺接ガイドピン、反転ガイドピンそれぞれには、適宜ローラーを設けることができ、磁気テープ本体２と塗布布１１とのガイドピン軸方向の位置を規制するとともに、磁気テープ本体２と塗布布１１とガイドピンとの間に不所望な摩擦力が生じることを回避することができる。
【００６６】
本実施形態の磁気テープの製造方法では、潤滑剤が含浸された帯状の塗布布１１が、磁気テープ巻変え機２１の潤滑剤コーティング領域において、リール２４から巻き取りリール３６で巻き取られるまでの間に、一方の面１１ａと他方の面１１ｂとが裏返って両方の面が磁気テープ本体２の両方の面２ａ、２ｂに順次摺接する。このようにすることで、磁気テープ本体２の上層磁性体層５側の表面２ａに磁性層側潤滑剤層７を、磁気テープ本体２の上層磁性体層５とは反対側の表面２ｂにバックコート側潤滑剤層８を、一連の流れの中でそれぞれ形成することができる。
【００６７】
なお、図３に示す磁気テープ巻変え機２１において、潤滑剤コーティング領域で最初に塗布布１１が巻回されているリール２４として、図２に示した潤滑剤を塗布布１１に含浸させる装置の巻き取り側の第２リール１３をそのまま用いることで、潤滑剤が含浸された状態の塗布布１１を巻き取り直す手間無く磁気テープ巻変え機２１に装着して、磁気テープ本体２に潤滑剤層を形成することができる。
【００６８】
塗布布１１と磁気テープ本体２とが摺接する潤滑剤コーティング領域には、第１摺接角度規制ピン３７と第２摺接角度規制ピン３８とが配置されていて、図３において矢印Ａとして示すように下方から上方へ向かって走行する磁気テープ本体２は、第２の摺接ガイドピン３３、および、第１の摺接ガイドピン２６に対するテープ巻付け角度が調整されている。
【００６９】
以下、磁気テープ本体の表面に潤滑剤を塗布するための、磁気テープ本体と塗布布との摺接条件について説明する。
【００７０】
図４は、本実施形態の磁気テープの製造方法において、潤滑剤を含浸させた帯状の塗布布と磁気テープ本体とが摺接する部分での摺接状態を説明するための模式図である。なお、図４は、磁気テープ本体と塗布布との主面の延長方向、すなわち、磁気テープ本体と塗布布との接触状態を規制する摺接ガイドピンの軸の延長方向から見た状態を示している。
【００７１】
図４においても、図３と同様に、磁気テープ本体２は図中矢印Ａとして示すように下方から上方へ走行している。また、塗布布１１は図中矢印Ｂとして示すように上方から下方に向かって走行している。このように、本実施形態の磁気テープの製造方法では、磁気テープ本体２と塗布布１１とが互いに逆方向に走行してすれ違うようにして摺接する。このとき、磁気テープ本体２は、磁気テープ本体２と塗布布１１とが摺接する摺接ガイドピン４１部分で、塗布布１１が接触する面の側に摺接ガイドピン４１の接線４２に対して巻付け角度αが形成されるように規制されて走行する。また、塗布布１１は、磁気テープ本体２と摺接ガイドピン４１との間に位置し、摺接ガイドピン４１の接線４２に対して、磁気テープ本体２の巻付け角度αよりもさらに大きな巻付け角度βを形成するように規制されて走行する。
【００７２】
本実施形態の磁気テープの製造方法では、一例として、潤滑剤コーティング領域における磁気テープ本体２のテープ速度を３〜１５ｍ／ｓとすることができる。磁気テープ本体２のテープ速度が３ｍ／ｓよりも小さい場合には、磁気テープ本体２の表面に塗布される潤滑剤の量が多すぎて、潤滑剤層を備えた完成後の磁気テープをリールに巻回した際の磁気テープ同士の張り付きや、磁気テープドライブ装置において磁気ヘッドに摺接した際に、磁気テープと磁気ヘッドとの張り付きが生じ易くなる。一方、潤滑剤コーティング領域における磁気テープの走行速度が１５ｍ／ｓより速いと、磁気テープの表面に十分な厚さの磁性層側潤滑剤層が形成できず、磁気テープと磁気ヘッドとの摩擦力を低減するという磁性層側潤滑剤層による効果が十分に得られない。
【００７３】
また、本実施形態の磁気テープの製造方法では、塗布布１１の走行速度を、一例として５０〜１５０ｍｍ／ｍｉｎとすることができる。塗布布１１の走行速度が５０ｍｍ／ｍｉｎよりも遅いと磁気テープ本体２の表面に形成される磁性層側潤滑剤層の厚さが薄くなって、磁気テープと磁気ヘッドとの摩擦力を低減するという磁性層側潤滑剤層による効果が十分に得られない。また、塗布布１１の走行速度が１５０ｍｍ／ｍｉｎよりも速い場合には、磁気テープの表面に塗布される潤滑剤の量が多すぎて、かえって磁気テープ同士または磁気テープと磁気ヘッドとの張り付きが生じ易くなる。
【００７４】
図４に示す、磁気テープ本体２の摺接ガイドピン４１に対する巻付け角度αは、一例として１０〜６０°とすることができる。本実施形態の磁気テープの製造方法では、塗布布１１が、磁気テープ本体２と摺接ガイドピン４１との間に配置された状態で磁気テープ本体２と摺接させるため、磁気テープ本体２の接触ガイド４１に対する巻き付け角αが大きいほど、塗布布１１が磁気テープ本体２に対してより強く押しつけられることを意味する。したがって、巻付け角度αが１０°よりも小さい場合には、磁気テープ本体２の表面に形成される磁性層側潤滑剤層の厚さが十分ではなく、また、巻付け角度αが６０°よりも大きな場合には、磁気テープ本体２の表面に塗布される潤滑剤の塗布量が多くなり過ぎてしまう。
【００７５】
摺接ガイドピン４１部分における、塗布布１１と磁気テープ本体２との接触面積は、一例として、６．７〜６７０ｍｍ2とすることができる。塗布布１１と磁気テープ本体２との接触面積が６．７ｍｍ2よりも小さい場合には、磁気テープ本体２の表面に形成される磁性層側潤滑剤層の厚さが十分ではなくなる。また、塗布布１１と磁気テープ本体２との接触面積が６７０ｍｍ2よりも大きい場合には、磁気テープ本体２の表面に塗布される潤滑剤の塗布量が多くなり過ぎてしまう。なお、上記したように、本実施形態では、塗布布１１の幅が磁気テープ本体２の幅よりも広いため、磁気テープ本体２の表面全面が塗布布１１に接触する。このため、磁気テープ本体２と塗布布１１との接触面積は、磁気テープ本体２における塗布布１１との接触部分の長さによって定まる。また、図４に示すように、塗布布１１は、摺接ガイドピン４１と磁気テープ本体２との間に配置されて磁気テープ本体２と摺接するものであり、かつ、上述したように摺接ガイドピン４１に対する磁気テープ本体の巻付け角度αには一定の好ましい範囲が存在するため、磁気テープ本体２と塗布布１１との接触面積は、摺接ガイドピン４１の外周の大きさ、すなわち、これを決定づけることになる摺接ガイドピン４１の直径Ｌによって実質的に定まることになる。これらのことを考慮して、摺接ガイドピン４１の直径Ｌは所定の大きさに定めることが必要となり、具体例として５〜５０ｍｍとすることができる。
【００７６】
また、塗布布１１と摺接する部分での、塗布布１１から磁気テープ本体２に加わる張力（テンション:tension）、すなわち、潤滑剤コーティング領域部分の前後において磁気テープに加わるテンションの差として求められるテンション差は、一例として０．６〜１．５Ｎとすることができる。テンション差の大きさが０．６Ｎよりも低い場合には、磁気テープ本体２の表面に塗布される潤滑剤の塗布量が少なくなり、テンション差が１．５Ｎよりも大きい場合には、磁気テープ本体２の表面に形成される磁性層側潤滑剤層の厚さが十分ではなく、また、磁気テープ本体２自体が長手方向に伸びてしまうおそれがある。
【００７７】
図３に示す磁気テープ巻変え機２１では、潤滑剤コーティング領域に第１摺接角度規制ピン３７と第２摺接角度規制ピン３８とが配置されている。図３における下方から、潤滑剤コーティング領域に進入した磁気テープ本体２は、第１摺接角度規制ピン３７によって一旦図３中の右側に進行方向が変えられた後、進行方向の左側に配置される第２の摺接ガイドピン３３に向かうことで所定の巻き付け角が形成される。次に、第２の摺接ガイドピン３３によって規制されている状態から、今度は進行方向右側に配置されている第１の摺接ガイドピン２６に向かって走行することで、第１の摺接ガイドピン２６に対して所定の巻付け角度が形成され、その後進行方向左側に位置する第２摺接角度規制ピン３８を経て、図３における上方に抜けていく。
【００７８】
このように、本実施形態の磁気テープ巻変え機２１では、磁気テープの進行方向に対して左右に配置された、摺接ガイドピンと摺接角度規制ピンを走行する磁気テープ本体２に対して所定の位置関係となるように配置することによって、摺接ガイドピンの周囲部分で磁気テープ本体２に塗布布１１が摺接している状態で、図４で示した所定の巻付け角度αが確保される。
【００７９】
なお、図４に示したような、磁気テープ本体２の図中左側の表面に潤滑剤を塗布する構成は、図３において第１の摺接ガイドピン２６における摺接部分に相当する。また、図３に示す磁気テープ巻変え機２１における、磁気テープ本体２と塗布布１１との具体的な摺接条件は、磁気テープの走行速度が１２ｍ／ｓ、磁気テープ本体２と反対の方向に走行する塗布布１１の走行速度が１００ｍｍ／ｍｉｎ、第１の摺接ガイドピン２６と第２の摺接ガイドピン３３とにおける摺接部分での、テープ巻付け角度αが約３０°、第１の摺接ガイドピン２６と第２の摺接ガイドピン３３の直径Ｌがいずれも１０ｍｍ、磁気テープ本体２と塗布布１１との接触面積が約１３３ｍｍ2、磁気テープ２のテンション差が１．２Ｎとなっている。なお、これら塗布布１１と磁気テープ本体２との摺接条件は、磁気テープ本体２の厚さ、非磁性支持体３の材質、上層磁性層５の材料や形成方法、潤滑剤が含浸された塗布布１１の材料、潤滑剤の含浸量、潤滑剤の材質、粘度、所望の磁性層側潤滑剤層の厚さなどの条件によって、適宜選択されるべきものである。
【００８０】
図５は、本実施形態の磁気テープの製造方法によって製造された磁気テープにおける、磁性層側潤滑剤層の効果を説明する図である。
【００８１】
図５は、ＬＴＯ５規格の磁気テープについて、実際にドライブ装置においてロードを行って、ロードの繰り返し回数に対するエラーレートの変化を示したものである。
【００８２】
図５（ａ）は、本実施形態で示した製造方法によって磁性層側潤滑剤層とバックコート側潤滑剤層とを磁気テープ本体の両表面に形成した磁気テープにおけるエラーレートの変化を示している。また、図５（ｂ）は、磁気テープ本体の両面に磁性層側潤滑剤層を形成していない磁気テープにおけるエラーレートの変化を示している。磁気テープ本体の製造条件は同じであり、図５（ａ）、図５（ｂ）における横軸の繰り返し回数は、ＬＴＯ５規格どおりの８０パスのフルロードを行った回数を、縦軸は磁気テープロード時の出力測定により得られたエラーレートの数値を相対的に示している。
【００８３】
図５（ａ）に示すように、本実施形態で説明した製造方法により潤滑剤を含浸させた塗布布を磁気テープ本体の表面に摺接させることで磁性層側潤滑剤層を形成した磁気テープでは、規格上のフルライトに相当する２５回のロードを行った場合でも、エラーレートがほぼ一定の数値を保ち特に悪化（劣化）は見られない。これに対し、図５（ｂ）に示すように、潤滑剤層が形成されていない磁気テープでは、ロード回数が増えるごとにエラーレートが増加していることがわかる。このことから、本実施形態にかかる製造方法により製造された磁気テープは、磁気テープ本体の表面に所望の磁性層側潤滑剤層が形成されていて、磁気テープと磁気ヘッドとのハリ付きが生じずに磁気ヘッドの磨耗が防止されていることが確認できる。
【００８４】
上記実施形態では、磁気テープ本体の表面に磁性層側潤滑剤層を形成するための潤滑剤を含浸させる帯状の塗布布として、繊維が織物として布を構成している部材を用いた。しかし、本実施形態の製造方法において、帯状の塗布布として用いることができる布は、繊維が織物として布を形成するものには限られず、繊維が編み物として帯状の布を形成しているものや、不織布として帯状の布が形成されているものなど、布を構成する繊維の間に所望量の潤滑剤を含浸でき、かつ、帯状の布として構成されて磁気テープ本体に対して摺接させることができるものであれば、その構成方法に限定はない。
【００８５】
図６は、織物、編み物、不織布として布を構成した帯状の布である塗布布の繊維状態を示す顕微鏡による拡大写真である。図６（ａ）が織物を、図６（ｂ）が編み物を、図６（ｃ）が不織布のそれぞれの繊維の状態を示していて、図中に示したスケールが、２００μｍを示している。
【００８６】
図７は、製造された磁気テープに対して磁気ヘッドによりデータの記録再生を行った場合に、磁気テープ本体に潤滑剤を塗布する塗布布の構成の違いによる、磁気ヘッドとの間に生じる動摩擦の大きさについて、磁気テープのテープ速度を変化させて比較した測定値を示している。
【００８７】
なお、図７に測定値を示した磁気テープと磁気ヘッドとの動摩擦の大きさは、実際に磁気テープをドライブ装置において、磁気ヘッドと磁気テープとが摺接する記録再生モードで走行させた際の、磁気テープと磁気ヘッドとの負荷テンション（ΔＴ）として求めた。図８は、この負荷テンションを求める原理を説明するものであり、磁気テープ２をテイクアップリール８１によってカートリッジ側リール８２から巻き取りながら、磁気ヘッド８３と摺接させている状態を示している。図８に示すように、テイクアップリール８１が矢印ａで示す方向に回転すると、カートリッジ側リール８２も矢印ｂの方向に回転し、磁気テープは、磁気ヘッド７３に摺接しながら矢印ｃの方向に走行する。このときのテイクアップリール８１の巻き取りテンションＴ１と、カートリッジ側リール８２のバックテンションＴ２とを、それぞれのリールのリールモータの電流値から求め、Ｔ１−Ｔ２により求めたΔＴの値を、負荷テンションとして検出した。
【００８８】
図７に示すように、織物による布を塗布布として用いて潤滑剤層を形成した磁気テープ７１、編み物による布を塗布布として用いて潤滑剤層を形成した磁気テープ７２、不織布を塗布布として用いて潤滑剤層を形成した磁気テープ７３は、いずれも潤滑剤層が形成されていない磁気テープ７４と比較して、磁気テープと磁気ヘッドとの動摩擦が低減している。また、これら３種の布の中でも、織物を塗布布として用いて潤滑剤層を形成した磁気テープ７３では、テープ走行速度に関わらず最も磁気テープと磁気ヘッドとの動摩擦の値が小さく、特に、テープ走行速度が速くなるほど、その差が顕著に表れている。
【００８９】
このように、帯状の塗布布に潤滑剤を含浸させ、この塗布布を磁気テープの表面に摺接させる方法により磁気テープの表面に潤滑剤層を形成することができるが、塗布布としては繊維を織物として布を構成したものを用いることが最も好ましいことがわかる。なお、図７の測定において、織物である塗布布として、上記したテクノス株式会社製の「ＴＥＣＨＮＯ  ＷＩＰＥＲ  ＣＲＮ５００（製品名）」を用いた。また、編み物である帯状の布としては、同じくテクノス株式会社製の「ＣＲＹＳＴＡＬ  ＷＩＰＥＲ（クリスタルワイパー）ＣＲＷ２００（製品名）」を用いた。また、不織布としては、アズワン株式会社製の「不織布ワイパー」を用いた。
【００９０】
なお、塗布布は、いずれも幅が２０ｍｍ、長さが１６ｍの帯状のものを用い、図２および図３に示した製造方法に従って潤滑剤を磁気テープ本体の両方の表面にコーティングした。
【００９１】
なお、本実施形態で説明した磁気テープの製造方法において、潤滑剤をコーティングする際に用いられる帯状の塗布布は、上記例示したものに限定されない。しかし、吸水性が高く、また毛羽立ちなどが抑えられている製品であることから、布の構成にかかわらず工業用途のワイパーを用いることが好適である。
【００９２】
また、本実施形態で説明した磁気テープの製造方法において、潤滑剤を含有させた後に磁気テープと摺接させて潤滑剤を磁気テープの上層磁性層表面にコーティングした塗布布は、磁気テープ本体のエッジと接触した部分に黒い帯が形成されていた。この黒い帯は、磁気テープよりも幅の広い塗布布が磁気テープと摺接した際に、磁気テープの幅よりも広い部分が磁気テープの側面を包むように変形して接触したため、磁気テープの側面から脱落した上層磁性層内の磁性粉体成分などが付着したものと考えられる。このため、磁気テープの両方の表面に１枚の塗布布を用いて潤滑剤層を形成する場合には、図３に示したように、塗布布の両方の表面を利用すると、塗布布の上層磁性層と接触する面に付着した磁性粉体成分などが、上層磁性層側と反対側の表面に再付着することを防止でき、好ましい。
【００９３】
また、磁気テープ本体が、所定幅に裁断された後に塗布布を磁気テープ本体に摺接させて潤滑剤層を形成する本実施形態で示した製造方法によれば、磁気テープ本体の両側のエッジ部分のクリーニング効果を期待することができる。なお、磁気テープ本体と摺接させることで、塗布布に含浸させた潤滑剤は磁気テープ本体の表面に転写されてコーティング層を形成したと考えられるため、一度潤滑剤層のコーティングに使用した塗布布は、再度潤滑剤を含浸させた後に使用することが好ましい。この際、上記のような磁気テープのエッジ部分のクリーニング効果の代償として塗布布に汚れが付着してしまうため、塗布布の使用回数は、その汚れの程度を勘案しながら１回以上の所定回数に制限することが好ましい。
【００９４】
以上説明したように、本実施形態で示す磁気テープの製造方法によれば、簡易な方法でありながら、磁気テープ本体の表面に所望の潤滑剤層を形成することができる。特に、磁気テープの表面に形成される潤滑剤層の厚さを、磁気テープの走行速度、帯状の塗布布の材料、塗布布の走行速度、磁気テープと塗布布との摺接条件の調整によって定めることができ、一度条件を定めると同じ条件での潤滑剤層を磁気テープの全長にわたって、無駄なく形成することができる。
【００９５】
また、上記実施形態では、磁気テープを所定幅に裁断した後に磁気テープ表面にクリーニング処理を施す磁気テープ巻変え機において潤滑剤層を形成する例を示したが、塗布布の幅などを調整することによって、磁気テープ本体が完成した後の原反の状態から、裁断した後、例えば磁性層にサーボデータが記録された磁気テープの製造工程としての最終段階まで、いずれのタイミングでも潤滑剤層を形成することができる。このため、完成後の実用状態で十分な厚さの潤滑剤層を確保することや、コスト面などを考慮して、組み合わせることが最も有利な所望の他工程において潤滑剤層を形成することもでき、磁気テープの製造工程の簡素化や低コスト化を実現することができる。特に、磁気テープはテープドライブ装置やローディング装置などに掛けられるたびに、その表面がガイドピンやローラー、磁気ヘッドなどと接触して表面の潤滑剤層が剥がれていく。このため、磁気テープの製造工程において、なるべく最終段階に近い工程で潤滑剤層を形成することが、実使用開始時により厚く均一な状態の潤滑剤層を維持することができ、この点において本願で開示する磁気テープの製造方法は極めて有用である。
【００９６】
なお、図３では、磁気テープ本体の両方の表面に連続して潤滑剤層を形成する構成を示したが、本願で開示する磁気テープの製造方法はこれに限られず、磁気テープ本体の一方の表面にのみ潤滑剤層を形成することや、磁気テープ本体のそれぞれの表面に、別々に潤滑剤層を形成することができる。
【００９７】
また、図３では、塗布布の両面を磁気テープ本体の両方の表面にそれぞれ摺接させて潤滑剤層を塗布する構成を示したが、塗布布の一つの表面のみで磁気テープ本体の両方の表面に潤滑剤層を形成することもでき、また、１枚の塗布布を用いて、連続して複数の磁気テープの表面に潤滑剤層を形成することができる。なお、図３に例示した、塗布布の表面と裏面とを反転させる構成はあくまでも一例であり、反転のためのガイドピンやローラーの別の構成を利用できることは言うまでもない。
【００９８】
また、本実施形態では、磁気テープ本体と塗布布とが、互いに逆方向に走行しながら摺接する例を示したが、磁気テープ本体と塗布布とが同じ方向に走行している状態で摺接する構成としても、磁気テープ本体の表面に潤滑剤層を形成することができる。さらに、本実施形態では、磁気テープ本体と塗布布との摺接条件を、摺接ガイドピンを用い、塗布布が摺接ガイドピンと磁気テープ本体との間を走行させることにより規定する例を示したが、摺接ガイドピンの周部分以外で磁気テープと塗布布とが摺接するようにして、互いの摺接条件を制御することも可能である。
【００９９】
また、上記実施形態では、製造される磁気テープとして、データバックアップ用途のＬＴＯ５規格の磁気テープを例示したが、本願で開示する磁気テープの製造方法は磁気テープの種類に関係なく、他の用途、他の規格の磁気テープの製造にも適用することができる。
【産業上の利用可能性】
【０１００】
本願で開示する磁気テープの製造方法は、磁気テープ本体が形成された後のいずれの製造工程においても潤滑剤層を形成することができる。また、乾燥工程が不要で、磁気テープの表面に形成される潤滑剤の厚さを一定のもの管理することが容易である。このため、コンピュータのハードディスク内データのバックアップ用途をはじめとする各種用途の磁気テープの製造方法として有用である。
【符号の説明】
【０１０１】
１        磁気テープ
２        磁気テープ本体
２ａ      磁性層側の表面
３        支持体
５        上層磁性層（磁性層）
７        磁性層側潤滑剤層
１１        塗布布
【図１】
2014157644.tif 000003
【図２】
2014157644.tif 000004
【図３】
2014157644.tif 000005
【図４】
2014157644.tif 000006
【図５】
2014157644.tif 000007
【図７】
2014157644.tif 000008
【図８】
2014157644.tif 000009
【図６】
2014157644.tif 000010